(57)【要約】  １３族元素の窒化物又は酸化物の結晶成長のために用いられる配向層を備え、当該配向層における結晶欠陥（転位）が顕著に低減された、高品質の下地基板が提供される。この下地基板は、１３族元素の窒化物又は酸化物の結晶成長のために用いられる配向層を備えており、配向層の結晶成長に用いられる側の表面が、サファイアよりも大きいａ軸長及び／又はｃ軸長を有するコランダム型結晶構造を有する材料で構成されており、かつ、配向層中に複数の気孔が存在するものである。
2020195355.tif 000002
【特許請求の範囲】
【請求項１】
１３族元素の窒化物又は酸化物の結晶成長のために用いられる配向層を備えた下地基板であって、
前記配向層の前記結晶成長に用いられる側の表面が、サファイアよりも大きいａ軸長及び／又はｃ軸長を有するコランダム型結晶構造を有する材料で構成されており、かつ、
前記配向層中に複数の気孔が存在する、下地基板。
【請求項２】
前記配向層において、前記表面を含む表層領域における気孔数が、前記表面から離れた深層領域における気孔数よりも低減されている、請求項１に記載の下地基板。
【請求項３】
前記配向層の前記ａ軸長及び／又はｃ軸長が、前記配向層の表面と裏面で異なる、請求項１又は２に記載の下地基板。
【請求項４】
前記配向層の全体が前記コランダム型結晶構造を有する材料で構成される、請求項１〜３のいずれか一項に記載の下地基板。
【請求項５】
前記コランダム型結晶構造を有する材料が、α−Ｃｒ２Ｏ３、α−Ｆｅ２Ｏ３、α−Ｔｉ２Ｏ３、α−Ｖ２Ｏ３、α−Ｇａ２Ｏ３、α−Ｉｎ２Ｏ３及びα−Ｒｈ２Ｏ３からなる群から選択される材料、又はα−Ａｌ２Ｏ３、α−Ｃｒ２Ｏ３、α−Ｆｅ２Ｏ３、α−Ｔｉ２Ｏ３、α−Ｖ２Ｏ３、α−Ｇａ２Ｏ３、α−Ｉｎ２Ｏ３及びα−Ｒｈ２Ｏ３からなる群から選択される２種以上を含む固溶体を含む、請求項１〜４のいずれか一項に記載の下地基板。
【請求項６】
前記コランダム型結晶構造を有する材料が、α−Ｃｒ２Ｏ３を含む材料、又はα−Ｃｒ２Ｏ３と異種材料との固溶体を含む材料である、請求項１〜５のいずれか一項に記載の下地基板。
【請求項７】
前記コランダム型結晶構造を有する材料が、α−Ｃｒ２Ｏ３、α−Ｆｅ２Ｏ３及びα−Ｔｉ２Ｏ３からなる群から選ばれる１種以上の材料若しくはそれらの固溶体、又はα−Ａｌ２Ｏ３と、α−Ｃｒ２Ｏ３、α−Ｆｅ２Ｏ３及びα−Ｔｉ２Ｏ３からなる群から選ばれる１種以上の材料とを含む固溶体を含む、請求項１〜５のいずれか一項に記載の下地基板。
【請求項８】
前記表面における前記コランダム型結晶構造を有する材料のａ軸長が４．７５４Åより大きく５．４８７Å以下である、請求項１〜７のいずれか一項に記載の下地基板。
【請求項９】
前記配向層内に、厚さ方向に組成が変化する傾斜組成領域が存在する、請求項１〜８のいずれか一項に記載の下地基板。
【請求項１０】
前記傾斜組成領域の厚さが２０μｍ以上である、請求項９に記載の下地基板。
【請求項１１】
前記配向層が、前記表面近くに位置する、厚さ方向に組成が安定している組成安定領域と、前記表面から遠くに位置する、厚さ方向に組成が変化する傾斜組成領域とを有する、請求項１〜１０のいずれか一項に記載の下地基板。
【請求項１２】
前記傾斜組成領域がα−Ｃｒ２Ｏ３とα−Ａｌ２Ｏ３とを含む固溶体で構成される、請求項９〜１１のいずれか一項に記載の下地基板。
【請求項１３】
前記傾斜組成領域においてＡｌ濃度が前記組成安定領域に向かって厚さ方向に低下する、請求項９〜１２のいずれか一項に記載の下地基板。
【請求項１４】
前記配向層がヘテロエピタキシャル成長層である、請求項１〜１３のいずれか一項に記載の下地基板。
【請求項１５】
前記配向層の前記表面と反対側に支持基板をさらに備えた、請求項１〜１４のいずれか一項に記載の下地基板。
【請求項１６】
前記支持基板がサファイア基板である、請求項１５に記載の下地基板。
【発明の詳細な説明】
【技術分野】
【０００１】
本発明は、１３族元素の窒化物又は酸化物の結晶成長のために用いられる下地基板に関する。
【背景技術】
【０００２】
近年、窒化ガリウム（ＧａＮ）を用いた半導体デバイスが実用化されている。例えば、サファイア基板上に、ｎ型ＧａＮ層、ＩｎＧａＮ層からなる量子井戸層とＧａＮ層からなる障壁層とが交互積層された多重量子井戸層（ＭＱＷ）、及びｐ型ＧａＮ層が順に積層形成されたものが量産化されている。【０００３】
また、サファイアと同じ結晶構造であるコランダム相型のα−酸化ガリウム（α−Ｇａ２Ｏ３）の研究開発も盛んに行われている。実際、α−Ｇａ２Ｏ３は、そのバンドギャップが５．３ｅＶと大きく、パワー半導体素子用材料として期待を集めている。例えば、特許文献１（特開２０１４−７２５３３号公報）には、コランダム型結晶構造を有する下地基板とコランダム型結晶構造を有する半導体層、コランダム型結晶構造を有する絶縁膜とから形成される半導体装置に関して、サファイア基板上に、半導体層としてα−Ｇａ２Ｏ３膜を成膜した例が開示されている。また、特許文献２（特開２０１６−２５２５６号公報）には、コランダム構造を有する結晶性酸化物半導体を主成分として含むｎ型半導体層と六方晶の結晶構造を有する無機化合物を主成分とするｐ型半導体層と電極を備えている半導体装置について、実施例において、ｃ面サファイア基板上に、ｎ型半導体層として準安定相であるコランダム構造を有するα−Ｇａ２Ｏ３膜を、ｐ型半導体層として六方晶の結晶構造を有するα−Ｒｈ２Ｏ３膜を形成して、ダイオードを作製することが開示されている。【０００４】
ところで、これらの半導体デバイスにおいて、材料中の結晶欠陥が少ない方が、良好な特性を得ることができることが知られている。特に、パワー半導体は耐電圧特性に優れることが要求されるため、結晶欠陥を低減することが望ましい。これは、結晶欠陥の多寡によって絶縁破壊電界特性が左右されるためである。しかしながら、ＧａＮやα−Ｇａ２Ｏ３では、結晶欠陥の少ない単結晶基板が実用化されておらず、これらの材料とは格子定数が異なるサファイア基板上にヘテロエピタキシャル成長で形成されるのが一般的である。このため、サファイアとの格子定数の差に起因した結晶欠陥が生じやすい。例えば、サファイアｃ面上にα−Ｇａ２Ｏ３を成膜する場合、サファイア（α−Ａｌ２Ｏ３）のａ軸長（４．７５４Å）とα−Ｇａ２Ｏ３のａ軸長（４．９８３Å）は約５％異なり、この差が結晶欠陥の主たる原因となっている。【０００５】
このような半導体層との格子定数差を緩和し、結晶欠陥を低減する取り組みとして、α−Ｇａ２Ｏ３を成膜する際、サファイアとα−Ｇａ２Ｏ３層間にバッファ層を形成することで、欠陥が低減することが報告されている。例えば、非特許文献１（Applied Physics Express, vol.9, pages 071101-1〜071101-4）には、サファイアとα−Ｇａ２Ｏ３層間にバッファ層として（Ａｌｘ，Ｇａ１−ｘ）２Ｏ３層（ｘ＝０．２〜０．９）を導入することで、刃状転位とらせん転位が、それぞれ３×１０８／ｃｍ２及び６×１０８／ｃｍ２になるとされる例が示されている。
【先行技術文献】
【特許文献】
【０００６】
【特許文献１】特開２０１４−７２５３３号公報
【特許文献２】特開２０１６−２５２５６号公報
【非特許文献】
【０００７】
【非特許文献１】Riena Jinno et al., "Reduction in edge dislocation density in corundum-structured α-Ga2O3 layers on sapphire substrates with quasi-graded α-(Al,Ga)2O3 buffer layers", Applied Physics Express, Japan, The Japan Society of Applied Physics, June 1, 2016, vol.9, pages 071101-1 to 071101-4
【発明の概要】
【０００８】
しかしながら、非特許文献１に開示されるようなバッファ層を導入する手法は、高い絶縁破壊電界特性が必要なパワー半導体への適用には不十分であり、結晶欠陥を更に低減することが望ましい。
【０００９】
本発明者らは、今般、１３族元素の窒化物又は酸化物の結晶成長のために用いられる側の表面を、サファイアよりも大きいａ軸長及び／又はｃ軸長を有するコランダム型結晶構造を有する材料で構成し、かつ、当該材料で構成される配向層中に複数の気孔を存在させることで、当該配向層における結晶欠陥（転位）が顕著に低減された、高品質の下地基板を提供できるとの知見を得た。そして、このような高品質な下地基板を用いることで、優れた半導体層を形成することができるとの知見を得た。
【００１０】
したがって、本発明の目的は、１３族元素の窒化物又は酸化物の結晶成長のために用いられる配向層を備え、当該配向層における結晶欠陥（転位）が顕著に低減された、高品質の下地基板を提供することにある。
【００１１】
本発明の一態様によれば、１３族元素の窒化物又は酸化物の結晶成長のために用いられる配向層を備えた下地基板であって、前記配向層の前記結晶成長に用いられる側の表面が、サファイアよりも大きいａ軸長及び／又はｃ軸長を有するコランダム型結晶構造を有する材料で構成されており、かつ、前記配向層中に複数の気孔が存在する、下地基板が提供される。
【図面の簡単な説明】
【００１２】
【図１】エアロゾルデポジション（ＡＤ）装置の構成を示す概念図である。
【図２】ミストＣＶＤ装置の構成を示す模式断面図である。
【発明を実施するための形態】
【００１３】
下地基板
本発明による下地基板は、１３族元素の窒化物又は酸化物の結晶成長のために用いられる配向層を備えた下地基板である。すなわち、この下地基板は、配向層上に１３族元素の窒化物又は酸化物で構成される半導体層を結晶成長させるために用いられる。ここで、１３族元素はＩＵＰＡＣ（国際純正・応用化学連合）が策定した周期律表による第１３族元素のことであり、具体的には、ホウ素（Ｂ）、アルミニウム（Ａｌ）、ガリウム（Ｇａ）、インジウム（Ｉｎ）、タリウム（Ｔｌ）及びニホニウム（Ｎｈ）のいずれかである。また、１３族元素の窒化物や酸化物は、典型的には、窒化ガリウム（ＧａＮ）とα−酸化ガリウム（α−Ｇａ２Ｏ３）である。
【００１４】
配向層は、略法線方向に結晶方位が概ね揃った構成を有している。このような構成とすることで、その上に、優れた品質、特に配向性に優れた半導体層を形成することが可能となる。すなわち、配向層上に半導体層を形成する際、半導体層の結晶方位は配向層の結晶方位に概ね倣ったものとなる。したがって、下地基板を配向層を備えた構成とすることで、半導体膜を配向膜とすることが可能となる。なお、配向層は多結晶やモザイク結晶（結晶方位が若干ずれた結晶の集合）であってもよく、単結晶であってもよい。配向層が多結晶の場合、ツイスト方向（すなわち基板表面に対して略垂直に方位付けられた基板法線を中心とした回転方向）も概ね揃った二軸配向層であることが好ましい。
【００１５】
１３族元素の窒化物又は酸化物の結晶成長に用いられる側の配向層表面（以下、単に「表面」又は「配向層表面」ということがある）は、サファイア（α−Ａｌ２Ｏ３）よりも大きいａ軸長及び／又はｃ軸長を有するコランダム型結晶構造を有する材料で構成されている。このように配向層の格子定数を制御することで、その上に形成されることになる半導体層中の結晶欠陥を著しく低減することが可能となる。すなわち、半導体層を構成する１３族元素の酸化物は、その格子定数がサファイア（α−Ａｌ２Ｏ３）より大きい。実際、下記表１に示すように、１３族元素の酸化物であるα−Ｇａ２Ｏ３は、その格子定数（ａ軸長及びｃ軸長）がα−Ａｌ２Ｏ３の格子定数より大きい。したがって、配向層の格子定数をα−Ａｌ２Ｏ３より大きくなるように制御することで、この配向層上に半導体層を形成したときに、半導体層と配向層の間の格子定数のミスマッチが抑制され、その結果、半導体層中の結晶欠陥が低減される。例えばサファイアのｃ面に対してα-Ｇａ２Ｏ３が成膜される場合、α-Ｇａ２Ｏ３の面内方向の格子長（ａ軸長）が実質的にはサファイアより大きく、約５％のミスマッチがある。このため、配向層のａ軸長をα−Ａｌ２Ｏ３より大きくなるように制御することで、α-Ｇａ２Ｏ３の層中の結晶欠陥が低減される。サファイアのｍ面に対してα-Ｇａ２Ｏ３が成膜される場合、α-Ｇａ２Ｏ３の面内方向の格子長（ｃ軸長）が実質的にはサファイアより大きく、約３％のミスマッチがある。このため、配向層のｃ軸長をα−Ａｌ２Ｏ３より大きくなるように制御することで、α-Ｇａ２Ｏ３の層中の結晶欠陥が低減される。また、１３族元素の窒化物であるＧａＮもサファイアと格子定数のミスマッチが大きい。サファイアのｃ面に対してＧａＮが成膜される場合、ＧａＮの面内方向の格子長（ａ軸長）が実質的にはサファイアより大きく、約１６％のミスマッチがある。このため、配向層のａ軸長をα−Ａｌ２Ｏ３より大きくなるように制御することで、ＧａＮ層中の結晶欠陥が低減される。これに対して、これらの半導体層をサファイア基板上に直接形成すると、格子定数のミスマッチに起因して半導体層中に応力が発生し、半導体層中に多量の結晶欠陥が発生する恐れがある。
【表１】
2020195355.tif 000003
【００１６】
本発明の下地基板は、配向層中に複数の気孔が存在する。これら複数の気孔の存在が、配向層における結晶欠陥（転位）の顕著な低減に寄与する。そのメカニズムは定かではないが、気孔に転位が吸収されて消滅するためではないかと考えられる。配向層中の気孔数は１．０×１０４〜１．０×１０９個／ｃｍ２が好ましく、より好ましくは１．０×１０４〜１．０×１０７個／ｃｍ２である。特に、配向層において、結晶成長に用いられる側の表面を含む表層領域における気孔数Ｎｓが、表面から離れた深層領域における気孔数Ｎｄよりも低減されているのが、結晶欠陥（転位）の低減をより効果的に実現できる点で好ましい。気孔数Ｎｄ及びＮｓは配向層を断面視した時の単位断面積１ｃｍ２当たりの気孔数（個／ｃｍ２）で表すことができる。表層領域と深層領域は厚さ及び気孔分布の観点から相対的に決定されればよく絶対値としての厚さで画一的に決定される必要は無いが、例えば、表層領域は配向層の厚さに対し、表面から２０％の厚さの領域であり、深層領域はその下の８０％の厚さの領域である。例えば配向層の厚さが４０μｍの場合、表層領域は配向層の表面から厚さ８μｍまでの領域であり、深層領域は厚さ８〜４０μｍの領域である。表面を含む表層領域における気孔数Ｎｓに対する、深層領域における気孔数Ｎｄの比（すなわちＮｄ／Ｎｓ）は、１．０より大きいことが好ましく、より好ましくは２．０以上であり、特に上限はない。このような範囲内であると転位が著しく低減され、望ましくは殆ど又は完全に無くすことができる。一方、表層領域における気孔数Ｎｓは、少ない方が好ましい。そのため、表面を含む表層領域における気孔数Ｎｓに対する、深層領域における気孔数Ｎｄの比（すなわちＮｄ／Ｎｓ）は、上限はないものの、実際には、６０よりも小さくすることが好ましい。
【００１７】
配向層の全体がコランダム型結晶構造を有する材料で構成されるのが好ましい。こうすることにおいても、配向層及び半導体層の結晶欠陥を低減する効果が得られる。配向層はサファイア基板の表面に形成されることが望ましい。サファイア基板を構成するα−Ａｌ２Ｏ３はコランダム型結晶構造を有しており、配向層をコランダム型結晶構造を有する材料で構成することで、その結晶構造をサファイア基板と同一とすることができ、その結果、結晶構造のミスマッチに起因する結晶欠陥が配向層中に生じるのが抑制される。この点、配向層中の結晶欠陥が低減されると、その上に形成される半導体層中の結晶欠陥も低減されるため好ましい。これは、配向層中に多量に結晶欠陥が存在すると、その上に形成される半導体層にも結晶欠陥が引き継がれ、その結果、半導体層中にも結晶欠陥が生じるためである。なお、コランダム型結晶構造を有する材料の具体例としては、α−Ａｌ２Ｏ３、α−Ｃｒ２Ｏ３、α−Ｆｅ２Ｏ３、α−Ｔｉ２Ｏ３、α−Ｇａ２Ｏ３、α−Ｖ２Ｏ３、α−Ｉｒ２Ｏ３、α−Ｒｈ２Ｏ３、α−Ｉｎ２Ｏ３又はこれらの固溶体（混晶）等を挙げることができる。
【００１８】
配向層を構成するコランダム型結晶構造を有する材料は、α−Ｃｒ２Ｏ３、α−Ｆｅ２Ｏ３、α−Ｔｉ２Ｏ３、α−Ｖ２Ｏ３、α−Ｇａ２Ｏ３、α−Ｉｎ２Ｏ３及びα−Ｒｈ２Ｏ３からなる群から選択される材料、又はα−Ａｌ２Ｏ３、α−Ｃｒ２Ｏ３、α−Ｆｅ２Ｏ３、α−Ｔｉ２Ｏ３、α−Ｖ２Ｏ３、α−Ｇａ２Ｏ３、α−Ｉｎ２Ｏ３及びα−Ｒｈ２Ｏ３からなる群から選択される２種以上を含む固溶体を含むのが好ましく、特に好ましくはα−Ｃｒ２Ｏ３を含む材料、又はα−Ｃｒ２Ｏ３と異種材料との固溶体を含む材料である。上記表１に示すように、これらの材料はα−Ａｌ２Ｏ３より大きい格子定数（ａ軸長及び／又はｃ軸長）を有するとともに、半導体層を構成する１３族元素の窒化物や酸化物であるＧａＮやα−Ｇａ２Ｏ３と比較的格子定数が近いため、半導体層中の結晶欠陥を効果的に抑制することが可能になる。このような固溶体として置換型固溶体や侵入型固溶体のいずれであってもよいが、置換型固溶体が好ましい。ところで、配向層はコランダム型結晶構造を有する材料で構成されるものであるが、これ以外の微量成分の含有を排除するものではない。
【００１９】
配向層の結晶成長に用いられる側の表面におけるコランダム型結晶構造を有する材料のａ軸長は４．７５４Åより大きく５．４８７Å以下であり、より好ましくは４．８５０〜５．０００Åである。さらに好ましくは４．９００〜５．０００Åである。また、配向層の結晶成長に用いられる側の表面におけるコランダム型結晶構造を有する材料のｃ軸長は１２．９９０Åより大きく１４．５１０Å以下であり、より好ましくは１３．０００〜１３．８００Åである。さらに好ましくは１３．４００〜１３．６００Åである。配向層表面のａ軸長及び／又はｃ軸長をこのような範囲内に制御することで、半導体層を構成する１３族元素の窒化物又は酸化物、特にα−Ｇａ２Ｏ３の格子定数（ａ軸長及び／又はｃ軸長）と近接させることが可能になる。
【００２０】
配向層の厚さは、好ましくは１０μｍ以上、より好ましくは４０μｍ以上である。厚さの上限は特に限定されるものではないが、典型的には１００μｍ以下である。配向層の表面における結晶欠陥密度は、好ましくは１．０×１０８／ｃｍ２以下、より好ましくは１．０×１０６／ｃｍ２以下、さらに好ましくは４．０×１０３／ｃｍ２以下であり、特に下限はない。なお、本明細書において、結晶欠陥とは、貫通刃状転位、貫通らせん転位、貫通混合転位、基底面転位を指し、結晶欠陥密度は各転位密度の合計のことである。なお、基底面転位は、配向層を含む下地基板にオフ角がある場合に問題となるものであり、オフ角がない場合は配向層の表面まで露出しないため、問題とならない。例えば、材料が貫通刃状転位を３×１０８／ｃｍ２、貫通らせん転位を６×１０８／ｃｍ２、貫通混合転位を４×１０８／ｃｍ２含むとすれば、結晶欠陥密度は１．３×１０９／ｃｍ２となる。
【００２１】
サファイア基板に配向層を形成する場合、配向層内に、厚さ方向に組成が変化する傾斜組成領域が存在するのが好ましい。例えば、傾斜組成領域は、α−Ｃｒ２Ｏ３、α−Ｆｅ２Ｏ３、α−Ｔｉ２Ｏ３、α−Ｖ２Ｏ３、α−Ｇａ２Ｏ３、α−Ｉｎ２Ｏ３及びα−Ｒｈ２Ｏ３からなる群から選択される１種以上の材料とα−Ａｌ２Ｏ３との固溶体で構成され、かつ、α−Ａｌ２Ｏ３の固溶量がサファイア基板側から配向層表面側に向かって減少する傾斜組成となる領域（傾斜組成領域）を備えたものとすることが好ましい。特に、傾斜組成領域をα−Ａｌ２Ｏ３、α−Ｃｒ２Ｏ３及びα−Ｔｉ２Ｏ３を含む固溶体、又はα−Ａｌ２Ｏ３、α−Ｃｒ２Ｏ３、α−Ｔｉ２Ｏ３及びα−Ｆｅ２Ｏ３を含む固溶体で構成することが好ましい。すなわち、配向層はサファイア基板の表面に形成されることが望ましいが、サファイア基板と配向層間の格子定数（ａ軸長及び／又はｃ軸長）差による応力が緩和され、結晶欠陥の発生を抑制する効果がある。言い換えると、配向層の表面と裏面でａ軸長及び／又はｃ軸長が異なることが好ましく、配向層の裏面より表面の方が大きなａ軸長及び／又はｃ軸長となることがより好ましい。このような構造とすることで、配向層は、単結晶又はモザイク結晶若しくは二軸配向層であるにもかかわらず、格子定数が厚さ方向で変化する。このため、格子定数が異なる基板上に、応力が緩和された状態で、単結晶又はモザイク結晶若しくは二軸配向層を形成することができる。このような傾斜組成領域は、後述する下地基板の製造において、サファイア基板と配向前駆体層を１０００℃以上の温度で熱処理することで形成することができる。すなわち、このような高温で熱処理すると、サファイア基板と配向前駆体層の界面で反応が生じて、サファイア基板中のＡｌ成分が配向前駆体層中に拡散したり、配向前駆体層中の成分がサファイア基板中に拡散したりする。その結果、α−Ａｌ２Ｏ３の固溶量が厚さ方向で変化する傾斜組成領域が形成される。傾斜組成領域は厚い方が格子定数差による応力が緩和されやすいため、厚い方が好ましい。したがって、傾斜組成領域の厚さは、好ましくは５μｍ以上、より好ましくは２０μｍ以上である。厚さの上限は、特に限定されるものではないが、典型的には１００μｍ以下である。また、１０００℃以上の熱処理を行うことで、配向層表面に到達する結晶欠陥を効果的に低減することができる。この理由は定かではないが、高温での熱処理によって結晶欠陥同士の対消滅が促進されるためと考えている。
【００２２】
本発明のより好ましい態様によれば、配向層が、表面近くに位置する、厚さ方向に組成が安定している組成安定領域と、表面から遠くに位置する、厚さ方向に組成が変化する傾斜組成領域とを有する。組成安定領域とは、各金属元素の含有比率の変化が１．０ａｔ％未満となる領域であり、傾斜組成領域とは各金属元素の含有比率の変化が１．０ａｔ％以上となる領域を指す。例えば、組成安定領域と傾斜組成領域は以下のようにして決定することができる。まず、配向層の断面試料を準備し、配向層表面付近の任意の１０箇所においてエネルギー分散型Ｘ線分析（ＥＤＳ）を実施し、検出された金属元素の含有比率（ａｔ％）の平均値を算出する。次に、表面から厚み方向に２μｍ離れた任意の１０箇所においてＥＤＳ分析を実施し、厚さ２μｍ地点での含有比率（ａｔ％）の平均値を算出する。この時、表面と厚さ２μｍ地点での含有比率の平均値を比較し、検出された全ての金属元素のうち少なくとも１種の含有比率の差異が１．０ａｔ％未満か１．０ａｔ％以上かで、表面から厚さ２μｍまでの領域に対し、組成安定領域と傾斜組成領域のいずれかに帰属できる。同様の方法で厚さ方向２μｍ毎に金属元素の含有比率の平均値を算出し、ある厚さ地点とそこから厚さ方向に２μｍ離れた地点間の金属元素の含有比率の平均値を比較することで、地点間の領域の帰属を決定することができる。例えば、表面から厚さ２４μｍの地点と厚さ２６μｍの地点の間の領域は、それぞれの地点での金属元素含有比率の平均値を算出して、比較することで帰属を決定できる。そして、例えば傾斜組成領域にＡｌを含有する場合、Ａｌ濃度が組成安定領域に向かって厚さ方向に低下するのがより好ましい。この態様においては、コランダム型結晶構造を有する材料が、α−Ｃｒ２Ｏ３、α−Ｆｅ２Ｏ３及びα−Ｔｉ２Ｏ３からなる群から選ばれる１種以上の材料若しくはそれらの固溶体、又はα−Ａｌ２Ｏ３と、α−Ｃｒ２Ｏ３、α−Ｆｅ２Ｏ３及びα−Ｔｉ２Ｏ３からなる群から選ばれる１種以上の材料とを含む固溶体を含むのが好ましい。特に好ましくは、傾斜組成領域はα−Ｃｒ２Ｏ３とα−Ａｌ２Ｏ３とを含む固溶体で構成される。また、組成安定領域はα−Ａｌ２Ｏ３より大きい格子定数（ａ軸長及び／又はｃ軸長）を有する材料であればよく、複数のコランダム型材料間の固溶体であってもよいし、コランダム型材料単相であってもよい。すなわち、組成安定領域を構成する材料は、好ましくは、（ｉ）α−Ｃｒ２Ｏ３、α−Ｆｅ２Ｏ３、α−Ｔｉ２Ｏ３、α−Ｖ２Ｏ３、α−Ｇａ２Ｏ３、α−Ｉｎ２Ｏ３及びα−Ｒｈ２Ｏ３からなる群から選択される１種の材料、又は（ｉｉ）α−Ｃｒ２Ｏ３、α−Ｆｅ２Ｏ３、α−Ｔｉ２Ｏ３、α−Ｖ２Ｏ３、α−Ｇａ２Ｏ３、α−Ｉｎ２Ｏ３及びα−Ｒｈ２Ｏ３からなる群から選択される１種以上の材料を含む固溶体、又は（ｉｉｉ）α−Ｃｒ２Ｏ３、α−Ｆｅ２Ｏ３、α−Ｔｉ２Ｏ３、α−Ｖ２Ｏ３、α−Ｇａ２Ｏ３、α−Ｉｎ２Ｏ３及びα−Ｒｈ２Ｏ３からなる群から選択される１種以上の材料とα−Ａｌ２Ｏ３の固溶体である。格子定数を制御する観点では、上記材料のうち、α−Ａｌ２Ｏ３を含まない単相、又はそれらの固溶体で構成する方が好ましい。
【００２３】
配向層を構成する材料は、下地基板の表面に対して配向層を有する限り特に限定されるものではなく、例えばｃ軸配向、ａ軸配向、又はｍ軸配向である。こうすることで、下地基板上に半導体層を形成したときに、この半導体膜をｃ軸配向膜、ａ軸配向膜、又はｍ軸配向膜とすることができる。
【００２４】
配向層はヘテロエピタキシャル成長層であるのが好ましい。例えば、配向層をサファイア基板上に成長させる場合、サファイア基板と配向層はいずれもコランダム型結晶構造を有するため、これらの格子定数が近接する場合には、熱処理中に配向層の結晶面がサファイア基板の結晶方位に倣って配列するエピタキシャル成長が起こる場合がある。このように配向層をエピタキシャル成長させることにより、サファイア基板の単結晶特有の高い結晶性と結晶配向を配向層に引き継ぐことが可能となる。
【００２５】
配向層の表面における算術平均粗さＲａは、好ましくは１ｎｍ以下、より好ましくは０．５ｎｍ以下、さらに好ましくは０．２ｎｍ以下である。このように、配向層の表面を平滑にすることで、その上に設けられる半導体層の結晶性がより向上すると考えられる。
【００２６】
下地基板は、その片面が、好ましくは２０ｃｍ２以上、より好ましくは７０ｃｍ２以上、さらに好ましくは１７０ｃｍ２以上の面積を有する。このように下地基板を大面積化することにより、その上に形成する半導体層の大面積化が可能となる。したがって、一枚の半導体層から半導体素子を多数個取りすることが可能となり、製造コストの更なる低減が期待される。大きさの上限は特に限定されるものではないが、典型的には、片面７００ｃｍ２以下である。
【００２７】
本発明の下地基板は、配向層の表面と反対側（すなわち裏面側）に支持基板をさらに備えているのが好ましい。すなわち、本発明の下地基板は支持基板と、支持基板上に設けられた配向層とを備えた複合下地基板であることができる。そして、支持基板はサファイア基板、Ｃｒ２Ｏ３等のコランダム単結晶であるのが好ましく、サファイア基板が特に好ましい。支持基板をコランダム単結晶とすることで、配向層がヘテロエピタキシャル成長するための種結晶を兼ねることが可能となる。また、このようにコランダム単結晶を備えた構成とすることで、品質の優れた半導体層を得ることが可能となる。すなわち、コランダム単結晶は優れた機械的特性、熱的特性、化学的安定等の特徴を有している。特に、サファイアは、その熱伝導率が常温で４２Ｗ／ｍ・Ｋと高く、熱伝導性に優れている。したがって、サファイア基板を備えた複合下地基板とすることで、基板全体の熱伝導性を優れたものとすることが可能になる。その結果、複合下地基板上に半導体層を成膜する際、基板面内での温度分布が不均一になることが抑制され、均一な膜厚を有する半導体層を得ることが可能になると期待される。また、サファイア基板は大面積なものの入手が容易であり、全体のコストを下げることができるとともに、大面積の半導体層を得ることができるという効果もある。
【００２８】
サファイア基板としては、いずれの方位面を有するものであってもよい。すなわち、ａ面、ｃ面、ｒ面、ｍ面を有するものであってもよく、これらの面に対して所定のオフ角を有するものであってもよい。また、電気特性を調整するために、ドーパントを加えたサファイアであってもよい。このようなドーパントとしては公知のものが使用可能である。
【００２９】
本発明による下地基板の配向層を用いて、１３族元素の窒化物又は酸化物で構成される半導体層を形成することが可能である。半導体層の形成手法は公知の手法が可能であるが、各種ＣＶＤ法、ＨＶＰＥ法、ＭＢＥ法、ＰＬＤ法及びスパッタリング法等の気相成膜法、水熱法、Ｎａフラックス法等の液相成膜法のいずれかが好ましい。ＣＶＤ法の例としては、熱ＣＶＤ法、プラズマＣＶＤ法、ミストＣＶＤ法、ＭＯ（有機金属）ＣＶＤ法等が挙げられる。これらの中で、１３族元素の酸化物で構成される半導体層を形成するには、ミストＣＶＤ法、水熱法、又はＨＶＰＥ法が特に好ましい。
【００３０】
本発明の下地基板は、配向層単独の自立基板の形態であってもよいし、サファイア基板等の支持基板を伴った複合下地基板の形態であってもよい。したがって、必要に応じて、配向層は最終的にサファイア基板等の支持基板から分離されてもよい。支持基板の分離は、公知の手法により行えばよく、特に限定されない。例えば、機械的衝撃を加えて配向層を分離する手法、熱を加えて熱応力を利用して配向層を分離する手法、超音波等の振動を加えて配向層を分離する手法、不要部分をエッチングして配向層を分離する手法、レーザーリフトオフにより配向層を分離する手法、切削や研磨等の機械的加工により配向層を分離する手法等が挙げられる。また、サファイア基板上に配向層をヘテロエピタキシャル成長させる形態の場合、サファイア基板を分離後、配向層を別の支持基板に設置してもよい。別の支持基板の材質は特に限定はないが、材料物性の観点から好適なものを選択すればよい。例えば熱伝導率の観点では、Ｃｕ等の金属基板、ＳｉＣ、ＡｌＮ等のセラミックス基板等が挙げられる。
【００３１】
製造方法
本発明の下地基板は、（ａ）サファイア基板を準備し、（ｂ）所定の配向前駆体層を作製し、（ｃ）サファイア基板上で配向前駆体層を熱処理してその少なくともサファイア基板近くの部分を配向層に変換し、所望により（ｄ）研削や研磨等の加工を施して配向層の表面を露出させることにより好ましく製造することができる。この配向前駆体層は、熱処理により配向層となるものであり、ａ軸長及び／又はｃ軸長がα−Ａｌ２Ｏ３より大きいコランダム型結晶構造を有する材料、あるいは後述する熱処理によってａ軸長及び／又はｃ軸長がα−Ａｌ２Ｏ３より大きいコランダム型結晶構造となる材料を含む。また、配向前駆体層はコランダム型結晶構造を有する材料の他に、微量成分を含んでいてもよい。このような製造方法によれば、サファイア基板を種結晶として配向層の成長を促すことができる。すなわち、サファイア基板の単結晶特有の高い結晶性と結晶配向方位が配向層に引き継がれる。
【００３２】
（ａ）サファイア基板の準備
下地基板を作製するには、まず、サファイア基板を準備する。用いるサファイア基板は、いずれの方位面を有するものであってもよい。すなわち、ａ面、ｃ面、ｒ面、ｍ面を有するものであってもよく、これらの面に対して所定のオフ角を有するものであってもよい。例えばｃ面サファイアを用いた場合、表面に対してｃ軸配向しているため、その上に、容易にｃ軸配向させた配向層をヘテロエピタキシャル成長させることが可能となる。また、電気特性を調整するために、ドーパントを加えたサファイア基板を用いることも可能である。このようなドーパントとしては公知のものが使用可能である。
【００３３】
（ｂ）配向前駆体層の作製
ａ軸長及び／又はｃ軸長がサファイアより大きいコランダム型結晶構造を有する材料、又は熱処理によってａ軸長及び／又はｃ軸長がサファイアより大きいコランダム型結晶構造となる材料を含む配向前駆体層を作製する。配向前駆体層を形成する方法は、熱処理後に気孔を有する配向層が形成される限り特に限定されず、公知の手法が採用可能である。配向前駆体層中に気孔が形成されていてもよいし、配向前駆体層は緻密質であっても、配向層の形成時に気孔を生じるものでもよい。しかし、気孔形成の状態を制御する観点では、配向前駆体層中に気孔が形成されている方が好ましい。そのような配向前駆体層を形成する方法の例としては、ＡＤ（エアロゾルデポジション）法、ゾルゲル法、水熱法、スパッタリング法、蒸着法、各種ＣＶＤ（化学気相成長）法、ＰＬＤ法、ＣＶＴ（化学輸送）法等が挙げられ、配向前駆体層を直接サファイア基板上に形成する手法が使用可能である。ＣＶＤ法の例としては、熱ＣＶＤ法、プラズマＣＶＤ法、ミストＣＶＤ法、ＭＯ（有機金属）ＣＶＤ法等が挙げられる。あるいは、配向前駆体の成形体を予め作製し、この成形体をサファイア基板上に載置する手法であってもよい。このような成形体は、配向前駆体の材料を、テープ成形又はプレス成形等の手法で成形することで作製可能である。また、配向前駆体層として予め各種ＣＶＤ法や焼結等で作製した多結晶体を使用し、サファイア基板上に載置する方法も用いることができる。この場合も多結晶体中に気孔を内包している方が好ましい。
【００３４】
しかしながら、エアロゾルデポジション（ＡＤ）法、各種ＣＶＤ法、又はスパッタリング法を用いて直接配向前駆体層を形成する手法が好ましい。これらの方法を用いることで配向前駆体層を比較的短時間で形成することが可能となり、サファイア基板を種結晶としたヘテロエピタキシャル成長を生じさせることが容易になる。特に、ＡＤ法は高真空のプロセスを必要としないため、製造コストの面でも好ましい。スパッタリング法は、配向前駆体層と同材料のターゲットを用いて実施することも可能であるが、金属ターゲットを使用して酸化雰囲気下で成膜する反応スパッタ法も用いることができる。予め作製した成形体をサファイア上に載置する手法も簡易な手法として好ましい。配向前駆体層として予め作製した多結晶体を用いる手法では、多結晶体を作製する工程と、サファイア基板上で熱処理する工程の二つが必要となる。また、多結晶体とサファイア基板の密着性を高めるため、多結晶体の表面を十分に平滑にしておく等の工夫も必要である。いずれの手法も公知の条件を用いることができるが、ＡＤ法を用いて配向前駆体層を直接形成する手法と、予め作製した成形体をサファイア基板上に載置する手法について、以下に説明する。
【００３５】
ＡＤ法は、微粒子や微粒子原料をガスと混合してエアロゾル化し、このエアロゾルをノズルから高速噴射して基板に衝突させ、被膜を形成する技術であり、常温で被膜を形成できるという特徴を有している。このようなＡＤ法で用いられる成膜装置（エアロゾルデポジション（ＡＤ）装置）の一例を図１に示す。図１に示される成膜装置２０は、大気圧より低い気圧の雰囲気下で原料粉末を基板上に噴射するＡＤ法に用いられる装置として構成されている。この成膜装置２０は、原料成分を含む原料粉末のエアロゾルを生成するエアロゾル生成部２２と、原料粉末をサファイア基板２１に噴射して原料成分を含む膜を形成する成膜部３０とを備えている。エアロゾル生成部２２は、原料粉末を収容し図示しないガスボンベからのキャリアガスの供給を受けてエアロゾルを生成するエアロゾル生成室２３と、生成したエアロゾルを成膜部３０へ供給する原料供給管２４と、エアロゾル生成室２３及びその中のエアロゾルに１０〜１００Ｈｚの振動数で振動が付与する加振器２５とを備えている。成膜部３０は、サファイア基板２１にエアロゾルを噴射する成膜チャンバ３２と、成膜チャンバ３２の内部に配設されサファイア基板２１を固定する基板ホルダ３４と、基板ホルダ３４をＸ軸−Ｙ軸方向に移動するＸ−Ｙステージ３３とを備えている。また、成膜部３０は、先端にスリット３７が形成されエアロゾルをサファイア基板２１へ噴射する噴射ノズル３６と、成膜チャンバ３２を減圧する真空ポンプ３８とを備えている。
【００３６】
ＡＤ法は、成膜条件によって膜中に気孔を生じる場合や、膜が圧粉体となることが知られている。例えば、ＡＤ膜の形態は、原料粉末の基板への衝突速度、原料粉末の粒径、エアロゾル中の原料粉末の凝集状態、単位時間当たりの噴射量等に影響を受けやすい。原料粉末の基板への衝突速度に関しては、成膜チャンバ３２と噴射ノズル３６内の差圧や、噴射ノズルの開口面積等に影響を受ける。このため、配向前駆体層中の気孔数を制御するには、これらのファクターを適切に制御することが必要である。
【００３７】
配向前駆体層を予め作製した成形体を用いる場合、配向前駆体の原料粉末を成形して成形体を作製することができる。例えば、プレス成形を用いる場合、配向前駆体層はプレス成形体である。プレス成形体は、配向前駆体の原料粉末を公知の手法に基づきプレス成形することで作製可能であり、例えば、原料粉末を金型に入れ、好ましくは１００〜４００ｋｇｆ／ｃｍ２、より好ましくは１５０〜３００ｋｇｆ／ｃｍ２の圧力でプレスすることにより作製すればよい。また、成形方法は特に限定されず、プレス成形の他、テープ成形、押出し成形、ドクターブレード法、及びこれらの任意の組合せを用いることができる。例えば、テープ成形を用いる場合、原料粉末にバインダー、可塑剤、分散剤、分散媒等の添加物を適宜加えてスラリー化し、このスラリーをスリット状の細い吐出口を通過させることにより、シート状に吐出及び成形するのが好ましい。シート状に成形した成形体の厚さは限定されないが、ハンドリングの観点では５〜５００μｍであるのが好ましい。また、厚い配向前駆体層が必要な場合はこのシート成形体を多数枚積み重ねて、所望の厚さとして使用すればよい。
【００３８】
これらの成形体はその後のサファイア基板上での熱処理によりサファイア基板近くの部分が配向層となるものである。上述したように、このような手法では後述する熱処理工程において成形体を焼結させ、所定の気孔を形成すること以外は緻密化させる必要がある。このため、成形体はコランダム型結晶構造を有する又はもたらす材料の他に、焼結助剤等の微量成分を含んでいてもよい。また、配向層に気孔を導入するという観点では、公知の造孔剤を微量添加してもよい。
【００３９】
（ｃ）サファイア基板上配向前駆体層の熱処理
配向前駆体層が形成されたサファイア基板を１０００℃以上の温度で熱処理する。この熱処理により、配向前駆体層の少なくともサファイア基板近くの部分を配向層に変換することが可能となる。また、この熱処理により、配向層をヘテロエピタキシャル成長させることが可能となる。すなわち、配向層をコランダム型結晶構造を有する材料で構成することで、熱処理時にコランダム型結晶構造を有する材料がサファイア基板を種結晶として結晶成長するヘテロエピタキシャル成長が生じる。その際、結晶の再配列が起こり、サファイア基板の結晶面に倣って結晶が配列する。この結果、サファイア基板と配向層の結晶軸を揃えることができる。例えば、ｃ面サファイア基板を用いると、サファイア基板と配向層が下地基板の表面に対していずれもｃ軸配向した態様とすることが可能となる。その上、この熱処理により、配向層の一部に傾斜組成領域を形成することが可能となる。すなわち、熱処理の際に、サファイア基板と配向前駆体層の界面で反応が生じ、サファイア基板中のＡｌ成分が配向前駆体層中に拡散する及び／又は配向前駆体層中の成分がサファイア基板中に拡散して、α−Ａｌ２Ｏ３を含む固溶体で構成される傾斜組成領域が形成される。
【００４０】
なお、各種ＣＶＤ法、スパッタリング法、ＰＬＤ法、ＣＶＴ法等の方法では、１０００℃以上の熱処理を経ることなくサファイア基板上にヘテロエピタキシャル成長を生じる場合があることが知られている。しかし、配向前駆体層はその作製時には配向していない状態、すなわち非晶質や無配向の多結晶であり、本熱処理工程時にサファイアを種結晶として結晶の再配列を生じさせることが好ましい。こうすることで、配向層表面に到達する結晶欠陥を効果的に低減することができる。この理由は定かではないが、一旦成膜された固相の配向前駆体層がサファイアを種として結晶構造の再配列を生じることも結晶欠陥の消滅に効果があるのではないかと考えている。
【００４１】
熱処理は、コランダム型結晶構造が得られ、サファイア基板を種としたヘテロエピタキシャル成長が生じるかぎり特に限定されず、管状炉やホットプレート等、公知の熱処理炉で実施することができる。また、これらの常圧（プレスレス）での熱処理だけでなく、ホットプレスやＨＩＰ等の加圧熱処理や、常圧熱処理と加圧熱処理の組み合わせも用いることができる。熱処理条件は、配向層に用いる材料によって適宜選択することができる。例えば、熱処理の雰囲気は、大気、真空、窒素及び不活性ガス雰囲気から選択することができる。好ましい熱処理温度も配向層に用いる材料によって変わるが、例えば１０００〜２０００℃が好ましく、１２００〜２０００℃がさらに好ましい。熱処理温度や保持時間はヘテロエピタキシャル成長で生じる配向層の厚さやサファイア基板との拡散で形成される傾斜組成領域の厚さと関係しており、材料の種類、狙いとする配向層、傾斜組成領域の厚さ等によって適宜調整することができる。ただし、予め作製した成形体を配向前駆体層として用いる場合、熱処理中に焼結し、所定の気孔を形成する以外は緻密化させる必要があるため、高温での常圧焼成、ホットプレス、ＨＩＰ、又はそれらの組み合わせが好適である。例えば、ホットプレスを用いる場合、緻密化の観点では、面圧は５０ｋｇｆ／ｃｍ２以上が好ましく、より好ましくは１００ｋｇｆ／ｃｍ２以上、特に好ましくは２００ｋｇｆ／ｃｍ２以上が好ましく、上限は特に限定されない。一方、配向層に気孔を導入する観点では、プレス圧を適宜弱めることが好ましい。また、焼成温度も、焼結及びヘテロエピタキシャル成長が生じる限り、特に限定されないが、１０００℃以上が好ましく、１２００℃以上がさらに好ましく、１４００℃以上がさらに好ましく、１６００℃以上が特に好ましい。焼成雰囲気も大気、真空、窒素及び不活性ガス雰囲気から選択することができる。モールド等の焼成冶具は黒鉛製やアルミナ製のもの等が利用できる。
【００４２】
（ｄ）配向層表面の露出
熱処理によりサファイア基板近くに形成される配向層の上には、配向前駆体層又は配向性に劣る若しくは無配向の表面層が存在又は残留しうる。この場合、配向前駆体層に由来する側の面に研削や研磨等の加工を施して配向層の表面を露出させるのが好ましい。こうすることで配向層の表面に優れた配向性を有する材料が露出することになるため、その上に効果的に半導体層をエピタキシャル成長させることができる。配向前駆体層や表面層を除去する手法は特に限定されるものではないが、例えば、研削及び研磨する手法やイオンビームミリングする手法を挙げることができる。配向層の表面の研磨は、砥粒を用いたラップ加工や化学機械研磨（ＣＭＰ）により行われるのが好ましい。
【００４３】
半導体層
本発明の下地基板を用いて、１３族元素の窒化物又は酸化物からなる半導体層を形成することが可能である。半導体層の形成手法は公知の手法が可能であるが、各種ＣＶＤ法、ＨＶＰＥ法、昇華法、ＭＢＥ法、ＰＬＤ法及びスパッタリング法等の気相成膜法、水熱法、Ｎａフラックス法等の液相成膜法のいずれかが好ましく、ミストＣＶＤ法、水熱法、又はＨＶＰＥ法が特に好ましい。ミストＣＶＤ法について以下に説明する。
【００４４】
ミストＣＶＤ法は、原料溶液を霧化又は液滴化してミスト又は液滴を発生させ、キャリアガスを用いてミスト又は液滴を基板を備えた成膜室に搬送し、成膜室内でミスト又は液滴を熱分解及び化学反応させて基板上に膜を形成及び成長させる手法であり、真空プロセスを必要とせず、短時間で大量のサンプルを作製することができる。ここで、図２にミストＣＶＤ装置の一例を示す。図２に示されるミストＣＶＤ装置１は、基板９を載置するサセプタ１０と、希釈ガス源２ａと、キャリアガス源２ｂと、希釈ガス源２ａから送り出される希釈ガスの流量を調節するための流量調節弁３ａと、キャリアガス源２ｂから送り出されるキャリアガスの流量を調節するための流量調節弁３ｂと、原料溶液４ａが収容されるミスト発生源４と、水５ａが入れられる容器５と、容器５の底面に取り付けられた超音波振動子６と、成膜室となる石英管７と、石英管７の周辺部に設置されたヒーター８と、排気口１１を備えている。サセプタ１０は石英からなり、基板９を載置する面が水平面から傾斜している。
【００４５】
ミストＣＶＤ法に用いる原料溶液４ａとしては、１３族元素の窒化物又は酸化物からなる半導体層が得られる溶液であれば、限定されるものではないが、例えば、Ｇａ及び／又はＧａと固溶体を形成する金属の有機金属錯体やハロゲン化物を溶媒に溶解させたものが挙げられる。有機金属錯体の例としては、アセチルアセトナート錯体が挙げられる。また、半導体層にドーパントを加える場合には、原料溶液にドーパント成分の溶液を加えてもよい。さらに、原料溶液には塩酸等の添加剤を加えてもよい。溶媒としては水やアルコール等を使用することができる。
【００４６】
次に、得られた原料溶液４ａを霧化又は液滴化してミスト又は液滴４ｂを発生させる。霧化又は液滴化する方法の好ましい例としては、超音波振動子６を用いて原料溶液４ａを振動させる手法が挙げられる。その後、得られたミスト又は液滴４ｂを、キャリアガスを用いて成膜室に搬送する。キャリアガスは特に限定されるものではないが、酸素、オゾン、窒素等の不活性ガス、及び水素等の還元ガスの一種または二種以上を用いることができる。
【００４７】
成膜室（石英管７）には基板９が備えられている。成膜室に搬送されたミスト又は液滴４ｂは、そこで熱分解及び化学反応されて、基板９上に膜を形成する。反応温度は原料溶液の種類に応じて異なるが、好ましくは３００〜８００℃、より好ましくは４００〜７００℃である。また、成膜室内の雰囲気は、所望の半導体膜が得られる限り特に限定されるものではなく、酸素ガス雰囲気、不活性ガス雰囲気、真空又は還元雰囲気であってよいが、大気雰囲気が好ましい。
【００４８】
このようにして本発明の下地基板を用いて作製した半導体層は、典型的には、表面の結晶欠陥密度が１．０×１０６／ｃｍ２以下と著しく低いものである。このように結晶欠陥密度が著しく低い半導体層は、絶縁破壊電界特性に優れ、パワー半導体の用途に適している。なお、半導体層の結晶欠陥密度は、一般的な透過型電子顕微鏡（ＴＥＭ）を用いた、平面ＴＥＭ観察（プランビュー）、又は断面ＴＥＭ観察にて評価することができる。例えば、透過型電子顕微鏡に日立製Ｈ−９０００１ＵＨＲ-Ｉを用いてプランビュー観察する場合、加速電圧３００ｋＶで行えばよい。試験片は膜表面が含まれるように切り出し、測定視野５０μｍ×５０μｍ、測定視野周辺の試験片厚みが１５０ｎｍとなるようにイオンミリングによって加工すればよい。このような試験片を１０個準備し、計１０視野のＴＥＭ像を観察することで、精度よく結晶欠陥密度を評価することができる。結晶欠陥密度は、好ましくは１．０×１０５／ｃｍ２以下、より好ましくは４．０×１０３／ｃｍ２以下であり、特に下限はない。
【００４９】
本発明者の知る限り、このように結晶欠陥密度が低い半導体層を得る技術は従来知られていない。例えば、非特許文献１には、サファイアとα−Ｇａ２Ｏ３層間にバッファ層として（Ａｌｘ、Ｇａ１−ｘ）２Ｏ３層（ｘ＝０．２〜０．９）を導入した基板を用いてα−Ｇａ２Ｏ３層を成膜することが開示されているが、得られたα−Ｇａ２Ｏ３層は、その刃状転位とらせん転位の密度が、それぞれ３×１０８／ｃｍ２及び６×１０８／ｃｍ２である。
【実施例】
【００５０】
本発明を以下の例によってさらに具体的に説明する。【００５１】
例１
（１）配向前駆体層の作製
基板としてサファイア（直径５０．８ｍｍ（２インチ）、厚さ０．４３ｍｍ、ｃ面、オフ角０．２°）を用いて、図１に示されるエアロゾルデポジション（ＡＤ）装置により種基板（サファイア基板）上にＡＤ膜を形成した。【００５２】
ＡＤ成膜は原料紛末の解砕条件を変えて２回行い、成膜条件は以下のとおりとした。【００５３】
（１回目のＡＤ成膜）
原料紛末として、市販のＣｒ２Ｏ３粉末１００重量部にＴｉＯ２粉末４．４重量部を添加し、湿式混合した混合粉末を作製し、その後ポットミルにて粉砕処理して粒径Ｄ５０を０．３μｍとしたものを用いた。キャリアガスはＮ２とし、長辺５ｍｍ×短辺０．３ｍｍのスリットが形成されたセラミックス製のノズルを用いた。ノズルのスキャン条件は、０．５ｍｍ／ｓのスキャン速度で、スリットの長辺に対して垂直且つ進む方向に５５ｍｍ移動、スリットの長辺方向に５ｍｍ移動、スリットの長辺に対して垂直且つ戻る方向に５５ｍｍ移動、スリットの長辺方向且つ初期位置とは反対方向に５ｍｍ移動、とのスキャンを繰り返し、スリットの長辺方向に初期位置から５５ｍｍ移動した時点で、それまでとは逆方向にスキャンを行い、初期位置まで戻るサイクルを１サイクルとし、これを１５０サイクル繰り返した。室温での１サイクルの成膜において、搬送ガスの設定圧力を０．０６ＭＰａ、流量を６Ｌ／ｍｉｎ、チャンバ内圧力を１００Ｐａ以下に調整した。【００５４】
（２回目のＡＤ成膜）
原料紛末として、市販のＣｒ２Ｏ３粉末とＴｉＯ２粉末を湿式混合した後にポットミルにて粉砕処理して粒径Ｄ５０を０．４μｍとしたものを用いた。キャリアガスはＮ２とし、長辺５ｍｍ×短辺０．３ｍｍのスリットが形成されたセラミックス製のノズルを用いた。ノズルのスキャン条件は、０．５ｍｍ／ｓのスキャン速度で、スリットの長辺に対して垂直且つ進む方向に５５ｍｍ移動、スリットの長辺方向に５ｍｍ移動、スリットの長辺に対して垂直且つ戻る方向に５５ｍｍ移動、スリットの長辺方向且つ初期位置とは反対方向に５ｍｍ移動、とのスキャンを繰り返し、スリットの長辺方向に初期位置から５５ｍｍ移動した時点で、それまでとは逆方向にスキャンを行い、初期位置まで戻るサイクルを１サイクルとし、これを２５０サイクル繰り返した。室温での１サイクルの成膜において、搬送ガスの設定圧力を０．０６ＭＰａ、流量を６Ｌ／ｍｉｎ、チャンバ内圧力を１００Ｐａ以下に調整した。【００５５】
１回目及び２回目のＡＤ成膜により得られたＡＤ膜の合計厚さは約８０μｍであった。【００５６】
（２）配向前駆体層の熱処理
ＡＤ膜が形成されたサファイア基板をＡＤ装置から取り出し、窒素雰囲気中で１６００℃にて４時間アニールした。【００５７】
（３）結晶成長厚さの測定
上記（１）及び（２）と同様の方法で別途作製した試料を準備し、板面と直交する方向で基板の中心部を通るように切断した。切断した試料に対してダイヤモンド砥粒を用いたラップ加工にて断面を平滑化し、コロイダルシリカを用いた化学機械研磨（ＣＭＰ）により鏡面仕上げとした。得られた断面を走査型電子顕微鏡（株式会社日立ハイテクノロジーズ製、ＳＵ−５０００）にて撮影した。研磨後の断面の反射電子像を観察すると、結晶方位の違いによるチャネリングコントラストにより、多結晶となって残留した配向前駆体層と、配向層とをそれぞれ特定することができた。こうして各層の厚さを見積もった結果、配向層の膜厚は約６０μｍ、多結晶部の膜厚は約２０μｍであった。【００５８】
（４）研削及び研磨
得られた基板のＡＤ膜に由来する側の面を配向層が露出するまで、＃２０００までの番手の砥石を用いて研削した後、ダイヤモンド砥粒を用いたラップ加工により、板面をさらに平滑化した。その後、コロイダルシリカを用いた化学機械研磨（ＣＭＰ）により鏡面仕上げを施し、サファイア基板上に配向層を備えた複合下地基板とした。なお、基板のＡＤ膜に由来する側の面を「表面」とした。研削及び研磨量は、多結晶部と配向層を合わせて約４０μｍであり、複合下地基板上に形成された配向層の厚さは約４０μｍとなった。【００５９】
（５）配向層の評価
（５ａ）断面ＥＢＳＤ
上記（４）で作製した複合下地基板に対し、板面と直交する方向で基板の中心部を通るように切断した。切断した試料に対してダイヤモンド砥粒を用いたラップ加工にて断面を平滑化し、コロイダルシリカを用いた化学機械研磨（ＣＭＰ）により鏡面仕上げとした。次に、ＥＢＳＤ（Ｅｌｅｃｔｒｏｎ  Ｂａｃｋ  Ｓｃａｔｔｅｒ  Ｄｉｆｆｒａｃｔｉｏｎ  Ｐａｔｔｅｒｎｓ）法にて、配向層断面の逆極点図マッピングを測定した。具体的にはＥＢＳＤ（オックスフォード・インストゥルメンツ社製Ｎｏｒｄｌｙｓ  Ｎａｎｏ）を取り付けた走査型電子顕微鏡（日立ハイテクノロジーズ社製、ＳＵ−５０００）を用いて、配向層断面の逆極点図方位マッピングを５０μｍ×１００μｍの視野で以下の諸条件にて実施した。【００６０】
＜ＥＢＳＤ測定条件＞
・加速電圧：１５ｋＶ
・スポット強度：７０
・ワーキングディスタンス：２２．５ｍｍ
・ステップサイズ：０．５μｍ
・試料傾斜角：７０°
・測定プログラム：Ａｚｔｅｃ（ｖｅｒｓｉｏｎ ３．３）【００６１】
断面の逆極点図方位マップより、配向層内は基板法線方向及び面内方向共にサファイア基板と同じ方位に配向しており、二軸配向のコランダム層であることが示された。【００６２】
（５ｂ）断面ＥＤＳ
次に、エネルギー分散型Ｘ線分析器（ＥＤＳ）を用いて基板主面に直交する断面の組成分析を行った。その結果、基板表面から約４０μｍまでの厚さ領域ではＣｒ、Ｏ、Ａｌ及びＴｉが検出された。この約１０μｍまでの厚さ領域では、厚み方向に２μｍ離れた面同士間でのＣｒ、Ａｌ及びＴｉの各元素の含有比率の差異が１．０ａｔ％未満であったことから、約１０μｍの厚さを有するＣｒ−Ｔｉ−Ａｌ酸化物層が組成安定領域として形成されていることが分かった。また、このＣｒ−Ｔｉ−Ａｌ酸化物層の下層の厚さ約３０μｍの範囲（すなわち約１０〜４０μｍの厚さ領域）においてもＣｒ、Ｏ、Ａｌ及びＴｉが検出された。この約１０〜４０μｍの厚さ領域内ではＣｒ、Ｔｉ及びＡｌの各元素の含有比率が厚さ方向で大きく異なり、サファイア基板側ではＡｌ濃度が高く、組成安定領域に近い側ではＡｌ濃度が低下している様子が認められた。この約１０〜４０μｍの厚さ領域内では、厚み方向に２μｍ離れた面同士間でのＡｌ含有比率の差が１．２〜１１．２ａｔ％であったことから、この反応層は傾斜組成領域を成していることが確認された。さらにこの傾斜組成領域の下ではＯ及びＡｌのみが検出され、サファイア基板であることが示された。また、上記（５ａ）の逆極点図マップと上記ＥＤＳ分析の結果から、二軸に配向したコランダム層内にＣｒ、Ｔｉ、Ａｌ及びＯが存在することが示され、二軸配向層はＣｒ２Ｏ３とＴｉ２Ｏ３とＡｌ２Ｏ３との固溶体であることが示唆された。【００６３】
（５ｃ）ＸＲＤ
多機能高分解能Ｘ線回折装置（ブルカー・エイエックスエス株式会社製、Ｄ８  ＤＩＳＣＯＶＥＲ）を用いて基板表面のＸＲＤインプレーン測定を行った。具体的には基板表面の高さに合わせてＺ軸を調整した後、（１１−２０）面に対してＣｈｉ、Ｐｈｉ、ω、２θを調整して軸立てを行い、以下の条件にて２θ−ω測定を行った。
・管電圧：４０ｋＶ
・管電流：４０ｍＡ
・検出器：Ｔｒｉｐｐｌｅ  Ｇｅ（２２０）  Ａｎａｌｙｚｅｒ
・Ｇｅ（０２２）非対称反射モノクロメーターにて平行単色光化（半値幅２８秒）したＣｕＫα線
・ステップ幅：０．００１°
・スキャンスピード：１．０秒／ステップ【００６４】
その結果、配向層表面のａ軸長は４．９５４Åであることが分かった。なお、ＥＤＳ測定の結果、配向層裏面（サファイア基板との界面）はＣｒ及びＴｉをほとんど含有していないことが示された。このため、配向層裏面のａ軸長は４．７５４Åと見積もられ、配向層表面と裏面でａ軸長が異なることが示唆された。【００６５】
（５ｄ）平面ＴＥＭ
配向層の結晶欠陥密度を評価するため、透過型電子顕微鏡（日立製Ｈ−９０００１ＵＨＲ−Ｉ）を用いた平面ＴＥＭ観察（プランビュー）を実施した。配向層表面が含まれるように配向層の表面と平行に（すなわち水平方向に）試料片を切り出し、測定視野周辺の試料厚さ（Ｔ）が１５０ｎｍとなるようにイオンミリングによって加工した。得られた切片のＴＥＭ観察を加速電圧３００ｋＶ、測定視野５０μｍ×５０μｍで１０視野行い、結晶欠陥密度を評価した結果、結晶欠陥密度は８．０×１０３／ｃｍ２であった。【００６６】
（５ｅ）気孔観察
上記（５ａ）で作製した断面研磨試料に対し、走査型電子顕微鏡（株式会社日立ハイテクノロジーズ製、ＳＵ−５０００）を用いて気孔の評価を行った。具体的には、二軸配向層（厚さ約４０μｍ）の任意の領域に対し測定倍率５００倍（１視野のサイズ：１７８μｍ×２５６μｍ）で二次電子像を２５視野撮影し、二軸配向層中の深層領域（サファイア基板との界面から厚さ約３２μｍの領域）における気孔数Ｎｄと、表層領域（二軸配向層表面から厚さ約８μｍの領域）に含まれる気孔数Ｎｓを評価した。気孔径が０．３μｍ以上のものを気孔として、撮影した二次電子像から気孔数を目視で数え、単位断面積１ｃｍ２当たりの気孔数として評価した。その結果、配向層領域における気孔数（Ｎｄ＋Ｎｓ）は１．４×１０６個／ｃｍ２であり、ＮｄとＮｓの比Ｎｄ／Ｎｓは３．７であった。【００６７】
例２
上記（１）において、１回目のＡＤ成膜の原料紛末として、Ｃｒ２Ｏ３−ＴｉＯ２混合粉末の粉砕後の粒径Ｄ５０を０．４μｍとしたものを使用し、２回目のＡＤ成膜の原料紛末として、Ｃｒ２Ｏ３−ＴｉＯ２混合粉末の粉砕後の粒径Ｄ５０を０．５μｍとしたものを使用したこと以外は、例１と同様にして、複合下地基板の作製及び評価を行った。【００６８】
１回目及び２回目のＡＤ成膜により得られたＡＤ膜の合計厚さは、例１と同様、約８０μｍであった。熱処理後のＡＤ膜の走査型電子顕微鏡による断面観察の結果、配向層の膜厚は約６０μｍ、多結晶部の膜厚は約２０μｍであった。例１と同様、表面研削及び研磨を行って複合下地基板とした。研削及び研磨量は、例１と同様、多結晶部と配向層を合わせて約４０μｍであり、複合下地基板上に形成された配向層の膜厚は約４０μｍとなった。ＥＢＳＤを用いて測定した断面の逆極点図方位マップより、配向層内は基板法線方向及び面内方向共にサファイア基板と同じ方位に配向しており、二軸配向のコランダム層であることが示された。【００６９】
複合下地基板の断面ＥＤＳより、基板表面から約１０μｍまでの厚さ領域ではＣｒ、Ｔｉ、Ｏ及びＡｌが検出された。この約１０μｍまでの厚さ領域では、厚み方向に２μｍ離れた面同士間でのＣｒ、Ａｌ及びＴｉの各元素の含有比率の差が１．０ａｔ％未満であったことから、約１０μｍの厚さを有するＣｒ−Ｔｉ−Ａｌ酸化物層が組成安定領域として形成されていることが分かった。また、このＣｒ−Ｔｉ−Ａｌ酸化物層の下層の厚さ約３０μｍの範囲（すなわち約１０〜４０μｍの厚さ領域）においてもＣｒ、Ｏ、Ａｌ及びＴｉが検出された。この約１０〜４０μｍの厚さ領域内ではＣｒ、Ｔｉ及びＡｌの各元素の含有比率が厚さ方向で大きく異なり、サファイア基板側ではＡｌ濃度が高く、組成安定領域に近い側ではＡｌ濃度が低下している様子が認められた。この約１０〜４０μｍの厚さ領域内では、厚み方向に２μｍ離れた面同士間でのＡｌ比率の差が１．２〜１１．２ａｔ％であったことから、この反応層は傾斜組成領域を成していることが確認された。さらにこの傾斜組成領域の下ではＯ及びＡｌのみが検出され、サファイア基板であることが示された。また、逆極点図マップとＥＤＳ分析の結果から、二軸に配向したコランダム層内にＣｒ、Ｔｉ、Ａｌ及びＯが存在することが示され、二軸配向層はＣｒ２Ｏ３とＴｉ２Ｏ３とＡｌ２Ｏ３との固溶体であることが示唆された。ＸＲＤ測定より、配向層表面のａ軸長は４．９５４Åであることが分かった。なお、ＥＤＳ測定の結果、配向層裏面（サファイア基板との界面）はＣｒ及びＴｉをほとんど含有していないことが示された。このため、配向層裏面のａ軸長は４．７５４Åと見積もられ、配向層表面と裏面でａ軸長が異なることが示唆された。平面ＴＥＭ観察の結果、結晶欠陥密度は８．０×１０３／ｃｍ２であった。走査型電子顕微鏡の二次電子像による気孔観察より、配向層領域における気孔数（Ｎｄ＋Ｎｓ）は３．６×１０５個／ｃｍ２であり、ＮｄとＮｓの比Ｎｄ／Ｎｓは５．０であった。【００７０】
例３
上記（１）において、２回目のＡＤ成膜の原料紛末として、Ｃｒ２Ｏ３−ＴｉＯ２混合粉末の粉砕後の粒径Ｄ５０を０．２μｍとしたものを使用したこと以外は、例１と同様にして、複合下地基板の作製及び評価を行った。【００７１】
１回目及び２回目のＡＤ成膜により得られたＡＤ膜の合計厚さは、例１と同様、約８０μｍであった。熱処理後のＡＤ膜の走査型電子顕微鏡による断面観察の結果、配向層の膜厚は約６０μｍ、多結晶部の膜厚は約２０μｍであった。例１と同様、表面研削及び研磨を行って複合下地基板とした。研削及び研磨量は、例１と同様、多結晶部と配向層を合わせて約４０μｍであり、複合下地基板上に形成された配向層の膜厚は約４０μｍとなった。ＥＢＳＤを用いて測定した断面の逆極点図方位マップより、配向層内は基板法線方向及び面内方向共にサファイア基板と同じ方位に配向しており、二軸配向のコランダム層であることが示された。【００７２】
複合下地基板の断面ＥＤＳより、基板表面から約１０μｍまでの厚さ領域ではＣｒ、Ｔｉ、Ｏ及びＡｌが検出された。この約１０μｍまでの厚さ領域では、厚み方向に２μｍ離れた面同士間でのＣｒ、Ａｌ及びＴｉの各元素の含有比率の差が１．０ａｔ％未満であったことから、約１０μｍの厚さを有するＣｒ−Ｔｉ−Ａｌ酸化物層が組成安定領域として形成されていることが分かった。また、このＣｒ−Ｔｉ−Ａｌ酸化物層の下層の厚さ約３０μｍの範囲（すなわち約１０〜４０μｍの厚さ領域）においてもＣｒ、Ｏ、Ａｌ及びＴｉが検出された。この約１０〜４０μｍの厚さ領域内ではＣｒ、Ｔｉ及びＡｌの各元素の含有比率が厚さ方向で大きく異なり、サファイア基板側ではＡｌ濃度が高く、組成安定領域に近い側ではＡｌ濃度が低下している様子が認められた。この約１０〜４０μｍの厚さ領域内では、厚み方向に２μｍ離れた面同士間でのＡｌ含有比率の差が１．２〜１１．２ａｔ％であったことから、この反応層は傾斜組成領域を成していることが確認された。さらにこの傾斜組成領域の下ではＯ及びＡｌのみが検出され、サファイア基板であることが示された。また、逆極点図マップとＥＤＳ分析の結果から、二軸に配向したコランダム層内にＣｒ、Ｔｉ、Ａｌ及びＯが存在することが示され、二軸配向層はＣｒ２Ｏ３とＴｉ２Ｏ３とＡｌ２Ｏ３との固溶体であることが示唆された。ＸＲＤ測定より、配向層表面のａ軸長は４．９５４Åであることが分かった。なお、ＥＤＳ測定の結果、配向層裏面（サファイア基板との界面）はＣｒ及びＴｉをほとんど含有していないことが示された。このため、配向層裏面のａ軸長は４．７５４Åと見積もられ、配向層表面と裏面でａ軸長が異なることが示唆された。平面ＴＥＭ観察の結果、結晶欠陥密度は４．０×１０４／ｃｍ２であった。走査型電子顕微鏡の二次電子像による気孔観察より、配向層領域における気孔数（Ｎｄ＋Ｎｓ）は２．０×１０６個／ｃｍ２であり、ＮｄとＮｓの比Ｎｄ／Ｎｓは０．５であった。【００７３】
例４
上記（１）において、１回目のＡＤ成膜の原料紛末として、Ｃｒ２Ｏ３−ＴｉＯ２混合粉末を粉砕して粒径Ｄ５０を０．１μｍとしたものを使用したこと以外は、例１と同様にして、複合下地基板の作製及び評価を行った。【００７４】
１回目及び２回目のＡＤ成膜により得られたＡＤ膜の合計厚さは、例１と同様、約８０μｍであった。熱処理後のＡＤ膜の走査型電子顕微鏡による断面観察の結果、配向層の膜厚は約６０μｍ、多結晶部の膜厚は約２０μｍであった。例１と同様、表面研削及び研磨を行って複合下地基板とした。研削及び研磨量は、例１と同様、多結晶部と配向層を合わせて約４０μｍであり、複合下地基板上に形成された配向層の膜厚は約４０μｍとなった。ＥＢＳＤを用いて測定した断面の逆極点図方位マップより、配向層内は基板法線方向及び面内方向共にサファイア基板と同じ方位に配向しており、二軸配向のコランダム層であることが示された。【００７５】
複合下地基板の断面ＥＤＳより、基板表面から約１０μｍまでの厚さ領域ではＣｒ、Ｔｉ、Ｏ及びＡｌが検出された。この約１０μｍまでの厚さ領域では、厚み方向に２μｍ離れた面同士間でのＣｒ、Ａｌ及びＴｉの各元素の含有比率の差が１．０ａｔ％未満であったことから、約１０μｍの厚さを有するＣｒ−Ｔｉ−Ａｌ酸化物層が組成安定領域として形成されていることが分かった。また、このＣｒ−Ｔｉ−Ａｌ酸化物層の下層の厚さ約３０μｍの範囲（すなわち約１０〜４０μｍの厚さ領域）においてもＣｒ、Ｏ、Ａｌ及びＴｉが検出された。この約１０〜４０μｍの厚さ領域内ではＣｒ、Ｔｉ及びＡｌの各元素の含有比率が厚さ方向で大きく異なり、サファイア基板側ではＡｌ濃度が高く、組成安定領域に近い側ではＡｌ濃度が低下している様子が認められた。この約１０〜４０μｍの厚さ領域内では、厚み方向に２μｍ離れた面同士間でのＡｌ含有比率の差が１．２〜１１．２ａｔ％であったことから、この反応層は傾斜組成領域を成していることが確認された。さらにこの傾斜組成領域の下ではＯ及びＡｌのみが検出され、サファイア基板であることが示された。また、逆極点図マップとＥＤＳ分析の結果から、二軸に配向したコランダム層内にＣｒ、Ｔｉ、Ａｌ及びＯが存在することが示され、二軸配向層はＣｒ２Ｏ３とＴｉ２Ｏ３とＡｌ２Ｏ３との固溶体であることが示唆された。ＸＲＤ測定より、配向層表面のａ軸長は４．９５４Åであることが分かった。なお、ＥＤＳ測定の結果、配向層裏面（サファイア基板との界面）はＣｒ及びＴｉをほとんど含有していないことが示された。このため、配向層裏面のａ軸長は４．７５４Åと見積もられ、配向層表面と裏面でａ軸長が異なることが示唆された。平面ＴＥＭ観察の結果、結晶欠陥密度は４．０×１０３／ｃｍ２以下であった。走査型電子顕微鏡の二次電子像による気孔観察より、配向層領域における気孔数（Ｎｄ＋Ｎｓ）は２．０×１０７個／ｃｍ２であり、ＮｄとＮｓの比Ｎｄ／Ｎｓは５８．１であった。【００７６】
【表２】
2020195355.tif 000004
【図１】
2020195355.tif 000005
【図２】
2020195355.tif 000006
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
１３族元素の窒化物又は酸化物の結晶成長のために用いられる配向層を備えた下地基板であって、
前記配向層の前記結晶成長に用いられる側の表面が、サファイアよりも大きいａ軸長及び／又はｃ軸長を有するコランダム型結晶構造を有する材料で構成されており、
前記配向層中に複数の気孔が存在し、
前記コランダム型結晶構造を有する材料が、α−Ｃｒ２Ｏ３、α−Ｆｅ２Ｏ３及びα−Ｔｉ２Ｏ３からなる群から選ばれる１種以上の材料若しくはそれらの固溶体、又はα−Ａｌ２Ｏ３と、α−Ｃｒ２Ｏ３、α−Ｆｅ２Ｏ３及びα−Ｔｉ２Ｏ３からなる群から選ばれる１種以上の材料とを含む固溶体を含む、下地基板。
【請求項２】
前記配向層において、前記表面を含む表層領域における気孔数が、前記表面から離れた深層領域における気孔数よりも低減されている、請求項１に記載の下地基板。
【請求項３】
前記配向層の前記ａ軸長及び／又はｃ軸長が、前記配向層の表面と裏面で異なる、請求項１又は２に記載の下地基板。
【請求項４】
前記配向層の全体が前記コランダム型結晶構造を有する材料で構成される、請求項１〜３のいずれか一項に記載の下地基板。
【請求項５】
前記コランダム型結晶構造を有する材料が、α−Ｃｒ２Ｏ３、α−Ｆｅ２Ｏ３、α−Ｔｉ２Ｏ３、α−Ｖ２Ｏ３、α−Ｇａ２Ｏ３、α−Ｉｎ２Ｏ３及びα−Ｒｈ２Ｏ３からなる群から選択される材料、又はα−Ａｌ２Ｏ３、α−Ｃｒ２Ｏ３、α−Ｆｅ２Ｏ３、α−Ｔｉ２Ｏ３、α−Ｖ２Ｏ３、α−Ｇａ２Ｏ３、α−Ｉｎ２Ｏ３及びα−Ｒｈ２Ｏ３からなる群から選択される２種以上を含む固溶体を含む、請求項１〜４のいずれか一項に記載の下地基板。
【請求項６】
前記コランダム型結晶構造を有する材料が、α−Ｃｒ２Ｏ３を含む材料、又はα−Ｃｒ２Ｏ３と異種材料との固溶体を含む材料である、請求項１〜５のいずれか一項に記載の下地基板。
【請求項７】
前記表面における前記コランダム型結晶構造を有する材料のａ軸長が４．７５４Åより大きく５．４８７Å以下である、請求項１〜６のいずれか一項に記載の下地基板。
【請求項８】
前記配向層内に、厚さ方向に組成が変化する傾斜組成領域が存在する、請求項１〜７のいずれか一項に記載の下地基板。
【請求項９】
前記傾斜組成領域の厚さが２０μｍ以上である、請求項８に記載の下地基板。
【請求項１０】
前記配向層が、前記表面近くに位置する、厚さ方向に組成が安定している組成安定領域と、前記表面から遠くに位置する、厚さ方向に組成が変化する傾斜組成領域とを有する、請求項１〜９のいずれか一項に記載の下地基板。
【請求項１１】
前記傾斜組成領域がα−Ｃｒ２Ｏ３とα−Ａｌ２Ｏ３とを含む固溶体で構成される、請求項８〜１０のいずれか一項に記載の下地基板。
【請求項１２】
前記傾斜組成領域においてＡｌ濃度が前記組成安定領域に向かって厚さ方向に低下する、請求項８〜１１のいずれか一項に記載の下地基板。
【請求項１３】
前記配向層がヘテロエピタキシャル成長層である、請求項１〜１２のいずれか一項に記載の下地基板。
【請求項１４】
前記配向層の前記表面と反対側に支持基板をさらに備えた、請求項１〜１３のいずれか一項に記載の下地基板。
【請求項１５】
前記支持基板がサファイア基板である、請求項１４に記載の下地基板。
【国際調査報告】
2020195355.tif 000007
2020195355.tif 000008
2020195355.tif 000009
2020195355.tif 000010
2020195355.tif 000011